Brevet FR3074173A1 (20190531)

REVENDICATIONS1. Procédé de fabrication d'une pièce (10,10') en matériau composite à matrice céramique renforcée de fibres (CMC / composite à matrice céramique) comprenant une infiltration d'un alliage de silicium en fusion (melt infiltration MI) de la pièce, caractérisé en ce que: - on amène l'alliage dans un creuset (31) : -- présentant un fond (37) d'où s'élèvent des parois latérales (39) ayant intérieurement, par rapport au fond alors disposé à l'horizontale, une pente (A) oblique sur au moins une partie inférieure de la hauteur totale (H) desdites parois latérales définie perpendiculairement audit fond, et -- au-dessus du fond (37) duquel est disposée la pièce, et, - l'infiltration de l'alliage en fusion est réalisée par l'intermédiaire de l'un parmi : -- un drain (35) d'apport de l'alliage en fusion à la pièce, de sorte que l'alliage infiltre par capillarité le drain puis la pièce (10') à traiter, et -- une quantité (38) d'alliage fondu dans le creuset (31) telle que, dans le creuset, la pièce (10) à traiter trempe en tout ou partie dans l'alliage fondu, liquide.\n<CLM>\1\tProcédé selon la revendication 1, dans lequel, avant infiltration en fusion (melt infiltration MI) de la pièce (10,10'), on a confectionné la pièce comme une forme à texture fibreuse densifiée par une matrice céramique, avec infiltration par voie gazeuse (CVI) d'une couche d'interphase comprenant du carbone pyrolytique (PyC) ou du nitrure de bore (BN) ou du Carbure de Silicium (SiC), ou un mélange de ces composants, puis pré- densification de ladite forme par infiltration par voie gazeuse (CVI) d'une autre couche comprenant du SiC et/ou du Si3N4.\n<CLM>\1\tProcédé selon la revendication 2, dans lequel l'étape de pré- densification par infiltration par voie gazeuse (CVI) est suivie d'un comblement au moins partiel de la porosité résiduelle du matériau de la pièce par l'intermédiaire d'une coulée en suspension (slurry cast en anglais). 16\n<CLM>\1\tProcédé selon l'une quelconque des revendications précédentes, dans lequel ladite hauteur totale (H) des parois latérales (39) du creuset est inférieure à 15cm.\n<CLM>\1\tProcédé selon l'une quelconque des revendications 5 précédentes, dans lequel on utilise comme dites fibres, des fibres SiC (Carbure de Silicium), telles que des fibres Hi-Nicalon TM S ou Hi-Nicalon TM .\n<CLM>\1\tProcédé selon l'une quelconque des revendications précédentes, dans lequel l'alliage de silicium présente une température de fusion supérieure à 1350°C. 10\n<CLM>\1\tProcédé selon l'une quelconque des revendications précédentes, dans lequel la pente (A) oblique est comprise entre 25 et 35° par rapport au fond alors disposé à l'horizontale.\n<CLM>\1\tEnsemble de traitement, par un alliage de silicium d'au moins une pièce (10,10') comprenant une matrice céramique renforcée de fibres 15 (CMC / composite à matrice céramique), l'ensemble comprenant : - un creuset (31) pouvant contenir l'alliage (33) en fusion et présentant un fond (37) d'où s'élèvent des parois latérales (39) ayant intérieurement, par rapport au fond alors disposé à l'horizontale, une pente (A) oblique sur au moins une partie inférieure de la hauteur totale desdites parois latérales 20 définie perpendiculairement audit fond au-dessus duquel est disposée la (chaque) pièce, en possible contact avec l'alliage, et, - l'un parmi : -- un drain (35) d'apport de l'alliage en fusion à la pièce, de sorte que l'alliage puisse infiltrer par capillarité le drain puis la pièce (10') à traiter, 25 -- une quantité d'alliage fondu dans le creuset telle que, disposée au- dessus du fond du creuset, la pièce (10) à traiter puisse tremper en tout ou partie dans l'alliage fondu, liquide.\n<CLM>\1\tEnsemble selon la revendication 8, dans lequel ladite hauteur totale (H) des parois latérales est inférieure à 15cm. 17\n<CLM>\1\tEnsemble selon l'une quelconque des revendications 8, 9, dans lequel le matériau du creuset contient du graphite et/ou nitrure de bore (BN).\n<CLM>\1\tEnsemble selon l'une quelconque des revendications 8 à 10, 5 dans lequel le creuset présente intérieurement un revêtement (41) de consolidation inerte au silicium, tel que du Carbure de Silicium (SiC).\n<CLM>\1\tEnsemble selon l'une quelconque des revendications 8 à 11, dans lequel les parois et le fond du creuset contiennent un dépôt d'agent anti-mouillant (43), tel que du nitrure de bore. 10\n<CLM>\1\tEnsemble selon l'une quelconque des revendications 8 à 12, qui comprend en outre un support de la(des) pièce(s), comprenant : - un arceau (45) de suspension, à bras latéraux ouverts vers le bas, dans le creuset, et présentant des rebords (79a,49b) d'appui tournés vers l'intérieur, - une plaque (51) de suspension, en appui sur les rebords sur laquelle repose 15 la (chaque) pièce (10) et que traverse la (chaque) pièce, à travers des passages, pour pouvoir tremper en dessous dans l'alliage (33) fondu, liquide.